(57)【要約】【課題】多孔質な素材上に塗料塗膜を形成するにあたり、発泡による外観不良を防止するためにプライマー塗膜を設けて複層塗膜を形成する複層塗膜形成方法であって、十分な発泡抑制効果を発揮するとともに、プライマー塗膜の素材に対する付着性、複層塗膜の硬度及び複層塗膜の耐湿性にも優れる複層塗膜形成方法を提供すること。【解決手段】多孔質金属材料又は多孔質合金材料からなる被塗物に、ポリアミドアミン樹脂及びエポキシ樹脂を含有するプライマー塗料を塗装して、乾燥膜厚が２０μｍより大きく６０μｍ以下のプライマー塗膜を形成し、該プライマー塗膜上に粉体塗料及び溶剤型塗料の少なくとも一方を塗装して上塗塗膜を形成する、複層塗膜形成方法。【選択図】なし【特許請求の範囲】
【請求項１】
多孔質金属材料又は多孔質合金材料からなる被塗物に、
ポリアミドアミン樹脂及びエポキシ樹脂を含有するプライマー塗料を塗装して、乾燥膜厚が２０μｍより大きく６０μｍ以下のプライマー塗膜を形成し、
該プライマー塗膜上に粉体塗料及び溶剤型塗料の少なくとも一方を塗装して上塗塗膜を形成する、複層塗膜形成方法。
【請求項２】
前記プライマー塗料が顔料を含有する、請求項１に記載の複層塗膜形成方法。
【請求項３】
前記ポリアミドアミン樹脂の重量平均分子量が８００〜７０００である、請求項１又は２に記載の複層塗膜形成方法。
【請求項４】
前記ポリアミドアミン樹脂の活性水素当量が９０〜５００である、請求項１〜３のいずれか１項に記載の複層塗膜形成方法。
【請求項５】
前記プライマー塗料を強制乾燥させる際の温度が４０〜１８０℃であり、乾燥時間が５〜１２０分である、請求項１〜４のいずれか１項に記載の複層塗膜形成方法。
【請求項６】
前記プライマー塗料を常温乾燥させる際の温度が１０〜４０℃であり、乾燥時間が２〜７２時間である、請求項１〜４のいずれか１項に記載の複層塗膜形成方法。
【発明の詳細な説明】
【技術分野】
【０００１】
本発明は、複層塗膜形成方法に関するものである。
【背景技術】
【０００２】
従来、被塗装材の耐久性、美観等を高めるために、各種粉体塗料や溶剤型塗料が用いられている。
しかし、被塗装材には、アルミニウム鋳物、亜鉛溶射鋼材、亜鉛めっき鋼材等のように、それらの製造法に由来した多くの孔を有するものが少なくない。こういった多孔質素材に塗料を塗布し、加熱すると、孔内の空気が膨張して発泡し、膨張が激しい場合は塗膜が破断して、硬化後の塗膜に外観上の欠陥が生じることがある。
【０００３】
上記問題点を解決するため、例えば特許文献１では、被塗物を加熱し塗装する、いわゆる熱間塗装が開示されている。
また、変性エポキシ系プライマー塗料を使用したり、孔を修正するために、塗装の仕上げ工程においてパテ埋めを行ったりして対応することもある。
さらに、ＷＡＸなどを上塗粉体塗料に添加して対応することもある。
【先行技術文献】
【特許文献】
【０００４】
【特許文献１】特開２００２−６６４５１号公報
【発明の概要】
【発明が解決しようとする課題】
【０００５】
しかしながら、特許文献１に記載されているような加熱処理の温度は、通常、塗料の硬化温度より高いので、加熱処理の直後に塗料を塗布すると、ワキ（発泡による外観不良）、レベリング不良等の外観上の欠陥が生じる場合がある。
【０００６】
この種の欠陥を抑えるためには、塗装する前に、素材を４０〜１００℃程度に冷却して、外観上の欠陥が生じないようにしなければならない。しかし、冷却すると空気が孔内に再び入り込むので、塗装後、塗膜を硬化させるべく加熱すると、孔内の空気が膨張して発泡し、硬化後の塗膜にワキが生じる場合がある。
【０００７】
また、変性エポキシ系プライマー塗料を使用しても、発泡抑制効果が少ない場合も多く、パテ埋めについては作業工程が増えて煩雑である。
さらに、ＷＡＸなどを上塗粉体塗料に添加して対応する場合、発泡抑制効果が上がらなかったり、トップコート又は補修塗装に対する付着性が劣ったりする場合がある。
【０００８】
本発明は、上記従来の実情に鑑みてなされたものであって、多孔質な素材上に塗料塗膜を形成するにあたり、発泡による外観不良を防止するためにプライマー塗膜を設けて複層塗膜を形成する複層塗膜形成方法であって、十分な発泡抑制効果を発揮するとともに、プライマー塗膜の素材に対する付着性、複層塗膜の硬度及び複層塗膜の耐湿性にも優れる複層塗膜形成方法を提供することを解決すべき課題としている。
【課題を解決するための手段】
【０００９】
本発明者らは、鋭意検討を重ねた結果、多孔質金属材料又は多孔質合金材料からなる被塗物に、ポリアミドアミン樹脂及びエポキシ樹脂を含有するプライマー塗料を塗装して、乾燥膜厚が２０μｍより大きく６０μｍ以下のプライマー塗膜を形成し、該プライマー塗膜上に粉体塗料及び溶剤型塗料の少なくとも一方を塗装して上塗塗膜を形成することで、上記課題を解決できることを見出し、本発明を完成するに至った。
【００１０】
すなわち、本発明は下記＜１＞〜＜６＞に関するものである。
＜１＞多孔質金属材料又は多孔質合金材料からなる被塗物に、ポリアミドアミン樹脂及びエポキシ樹脂を含有するプライマー塗料を塗装して、乾燥膜厚が２０μｍより大きく６０μｍ以下のプライマー塗膜を形成し、該プライマー塗膜上に粉体塗料及び溶剤型塗料の少なくとも一方を塗装して上塗塗膜を形成する、複層塗膜形成方法。
＜２＞前記プライマー塗料が顔料を含有する、＜１＞に記載の複層塗膜形成方法。
＜３＞前記ポリアミドアミン樹脂の重量平均分子量が８００〜７０００である、＜１＞又は＜２＞に記載の複層塗膜形成方法。
＜４＞前記ポリアミドアミン樹脂の活性水素当量が９０〜５００である、＜１＞〜＜３＞のいずれか１つに記載の複層塗膜形成方法。
＜５＞前記プライマー塗料を強制乾燥させる際の温度が４０〜１８０℃であり、乾燥時間が５〜１２０分である、＜１＞〜＜４＞のいずれか１つに記載の複層塗膜形成方法。
＜６＞前記プライマー塗料を常温乾燥させる際の温度が１０〜４０℃であり、乾燥時間が２〜７２時間である、＜１＞〜＜４＞のいずれか１つに記載の複層塗膜形成方法。
【発明の効果】
【００１１】
本発明によれば、多孔質な素材上に複層塗膜を形成する際に、発泡による外観不良を防止するだけでなく、プライマー塗膜の素材に対する付着性、複層塗膜の硬度及び複層塗膜の耐湿性にも優れる複層塗膜形成方法を提供することができる。
【発明を実施するための形態】
【００１２】
以下、本発明について詳述するが、これらは望ましい実施態様の一例を示すものであり、本発明はこれらの内容に特定されるものではない。
【００１３】
本発明の複層塗膜形成方法は、多孔質金属材料又は多孔質合金材料からなる被塗物に、ポリアミドアミン樹脂及びエポキシ樹脂を含有するプライマー塗料を塗装して、乾燥膜厚が２０μｍより大きく６０μｍ以下のプライマー塗膜を形成し、該プライマー塗膜上に粉体塗料及び溶剤型塗料の少なくとも一方を塗装して上塗塗膜を形成することを特徴とする。
【００１４】
［被塗物］
本発明の被塗物は、多孔質金属材料又は多孔質合金材料からなる。
多孔質金属とは、金属粉末や金属繊維を焼結して成形した多孔体のことを言い、該金属としては、例えば、アルミニウム、銅、チタン、ニッケル、スズ、亜鉛、マグネシウム等が挙げられる。
多孔質合金とは、複数の金属元素あるいは金属元素と非金属元素からなる合金を焼結して成形した多孔体のことを言い、該合金としては、例えば、鉄合金、銅合金、アルミニウム合金、ニッケル合金、マグネシウム合金等が挙げられる。
【００１５】
本発明の被塗物としては、例えば、アルミニウムダイキャスト、アルミニウム溶射鉄板、亜鉛溶射鉄板（メタリコン）、亜鉛溶射鋼板、マグネシウム板等が挙げられる。
これらの中でも、塗装焼付時に気泡がより発生しやすい素材である、亜鉛溶射鋼板、アルミニウムダイキャストを好適に用いることができる。
【００１６】
［プライマー塗膜］
本発明で使用するプライマー塗膜は、被塗物にポリアミドアミン樹脂及びエポキシ樹脂を含有するプライマー塗料を塗装して形成する。
【００１７】
ポリアミドアミン樹脂は吸湿性を持つので、プライマー塗膜の細孔に残存する水分を吸収し、プライマー塗膜焼付加熱時に水分を拡散させる。また、ポリアミドアミン樹脂を含有することによって、プライマー塗膜は柔軟性が高く加熱によってフローしやすい状態になるため、プライマー塗膜に発泡が起こった後プライマー塗膜が再融着し、発砲跡が残りにくくなると推測される。
また、プライマー塗膜中のエポキシ樹脂を架橋硬化させることによって、プライマー塗膜の被塗物への付着性が発揮され、プライマー塗膜として求められる防食性能を持った強靭な塗膜となる。
【００１８】
（ポリアミドアミン樹脂）
本発明で使用するポリアミドアミン樹脂は、脂肪族ポリアミンとジカルボン酸もしくは芳香族ポリアミンとジカルボン酸の反応から得られ、アミド結合を有し、エポキシ基と反応し得る活性水素を有する。
【００１９】
上記脂肪族ポリアミンもしくは芳香族ポリアミンとしては、例えば、エチレンジアミン、ジエチレントリアミン、トリエチレンテトラミン、テトラエチレンペンタミン、アミノエチルピペラジン、メチルイミノビスプロピルアミン、メタキシリレンジアミン、イソホロンジアミン、ポリオキシプロピレンジアミン、ポリオキシプロピレントリアミン、１，３−ビスアミノメチルシクロヘキサン、ベンジルエチレンジアミン、オレイルアミン、メタフェニレンジアミン、４，４’−ジアミノジフェニルメタン、ジアミノジフェニルスルフォン、４−クロロ−Ｏ−フェニレンジアミン等が挙げられる。
これらの中でも、脂肪酸由来の長鎖構造、エポキシ樹脂との反応性及び溶剤に対する溶解性を持ったポリアミドアミン樹脂を生成させるという観点から、ジエチレントリアミンが好ましい。
【００２０】
上記ジカルボン酸もしくはモノカルボン酸としては、例えば、ダイマー酸、コハク酸、アジピン酸、テレフタル酸、イソフタル酸、トール油脂肪酸、大豆油脂肪酸等が挙げられる。
これらの中でも、長鎖構造の柔軟なポリアミドアミン樹脂を生成させる観点から、ダイマー酸が好ましい。
【００２１】
ポリアミドアミン樹脂の重量平均分子量としては、８００〜７０００が好ましく、６０００〜７０００がより好ましく、６５００〜６８００がさらに好ましい。
ポリアミドアミン樹脂の重量平均分子量が８００未満だと、プライマー塗料の粘度が低くなりすぎる傾向があり、ポリアミドアミン樹脂の重量平均分子量が７０００より大きいと、溶解性が悪くなる傾向があるからである。
【００２２】
なお、本明細書において、重量平均分子量はゲルパーミエーションクロマトグラフ（ＧＰＣ）を用いて測定した保持時間（保持容量）を、同一条件で測定した分子量既知の標準ポリスチレンの保持時間（保持容量）によりポリスチレンの分子量に換算して求めた値である。
【００２３】
ポリアミドアミン樹脂の活性水素当量としては、９０〜５００が好ましく、２００〜５００がより好ましく、３５０〜４７５がさらに好ましい。
ポリアミドアミン樹脂の活性水素当量が９０未満だと、反応性が高すぎる傾向があり、ポリアミドアミン樹脂の活性水素当量が５００より大きいと、反応性が低く、プライマー塗膜の金属付着性が低下する傾向があるからである。
なお、本明細書においてポリアミドアミン樹脂の活性水素当量とは、ポリアミドアミン樹脂の重量平均分子量を活性水素数で割ることで得られる、活性水素１個あたりの重量平均分子量を意味する。
【００２４】
（エポキシ樹脂）
本発明で使用するエポキシ樹脂は、１分子中にエポキシ基を１個以上、好ましくは平均２個以上、より好ましくは平均２〜５個有する樹脂である。
【００２５】
エポキシ樹脂としては、例えば、グリシジルエーテル型エポキシ樹脂、グリシジルエステル型エポキシ樹脂、その他のグリシジルエーテル型エポキシ樹脂、脂環族エポキシ樹脂等を挙げることができる。
【００２６】
グリシジルエーテル型エポキシ樹脂は、多価アルコール、多価フェノール等とエピハロヒドリン又はアルキレンオキシドとを反応させて得ることができるグリシジルエーテル基を有するエポキシ樹脂である。
【００２７】
多価アルコールの例としては、エチレングリコール、ポリエチレングリコール、プロピレングリコール、ポリプロピレングリコール、ネオペンチルグリコール、ブチレングリコール、ヘキサンジオール、グリセリン、トリメチロールエタン、トリメチロールプロパン、ペンタエリスリトール、ジグリセリン、ソルビトール等を挙げることができる。
【００２８】
多価フェノールの例としては、２，２−ビス（４−ヒドロキシフェニル）プロパン［ビスフェノールＡ］、２，２−ビス（２−ヒドロキシフェニル）プロパン、２−（２−ヒドロキシフェニル）−２−（４−ヒドロキシフェニル）プロパン、ハロゲン化ビスフェノールＡ、ビス（４−ヒドロキシフェニル）メタン［ビスフェノールＦ］、トリス（４−ヒドロキシフェニル）プロパン、レゾルシン、テトラヒドロキシフェニルエタン、１，２，３−トリス（２，３−エポキシプロポキシ）プロパン、ノボラック型多価フェノール、クレゾール型多価フェノール等を挙げることができる。
【００２９】
グリシジルエステル型エポキシ樹脂としては、例えば、フタル酸ジグリシジルエステル、ヘキサヒドロフタル酸ジグリシジルエステル、テトラヒドロフタル酸ジグリシジルエステル、ダイマー酸ジグリシジルエステル等を挙げることができる。
【００３０】
その他のグリシジルエーテル型エポキシ樹脂としては、例えば、テトラグリシジルアミノジフェニルメタン、トリグリシジルイソシアヌレート等を挙げることができる。
【００３１】
脂環族エポキシ樹脂としては、例えば、（３，４−エポキシ−６−メチルシクロヘキシル）メチル−３，４−エポキシ−６−メチルシクロヘキサンカルボキシレート、（３，４−エポキシシクロヘキシル）メチル−３，４−エポキシシクロヘキサンカルボキシレート、ビス（３，４−エポキシシクロヘキシルメチル）アジペート、ビス（３，４−エポキシ−６−メチルシクロヘキシルメチル）アジペート等を挙げることができる。
【００３２】
また、エポリードＧＴ３００（ダイセル化学工業株式会社製、商品名、３官能脂環式エポキシ樹脂）、エポリードＧＴ４００（ダイセル化学工業株式会社製、商品名、４官能脂環式エポキシ樹脂）、ＥＨＰＥ（ダイセル化学工業株式会社製、商品名、多官能脂環式エポキシ樹脂）等も挙げることができる。
【００３３】
また、エポキシ樹脂として、アルキルフェノール又はアルキルノボラックフェノール型樹脂とエピクロルヒドリンとを反応させてなる、エポキシ基導入アルキルフェノール又はアルキルノボラックフェノールエポキシ樹脂を使用することができる。
【００３４】
さらに、エポキシ樹脂として、変性エポキシ樹脂も使用することができ、例えば、ウレタン変性エポキシ樹脂、アクリル変性エポキシ樹脂、脂肪酸変性エポキシ樹脂、ポリエステル変性エポキシ樹脂、末端アルキルフェノール変性エポキシ樹脂、アミン変性エポキシ樹脂、ダイマー酸変性エポキシ樹脂等が挙げられる。
【００３５】
これらの中でも、ポリアミドアミン樹脂との反応性と塗膜性能の観点から、グリシジルエーテル型エポキシ樹脂が好ましい。
【００３６】
グリシジルエーテル型エポキシ樹脂の重量平均分子量としては、硬化後の塗膜性能・塗膜強度の観点から、３００〜２０００が好ましく、４００〜１５００がより好ましく、８００〜１０００がさらに好ましい。
【００３７】
グリシジルエーテル型エポキシ樹脂のエポキシ当量としては、アミンとの反応性と架橋密度の観点から、１００〜１０００が好ましく、２００〜８００がより好ましく、４００〜６００がさらに好ましい。
【００３８】
なお、本明細書においてエポキシ樹脂のエポキシ当量とは、１グラム当量のエポキシ基を含む樹脂のグラム数（ｇ／ｅｑ）を意味し、メーカー公表値もしくはＪＩＳ  Ｋ  ７２３６に準じて測定されたエポキシ当量を意味する。
【００３９】
また、変性エポキシ樹脂の重量平均分子量としては、塗膜性能・塗膜強度の観点から、１００００〜５００００が好ましく、１５０００〜４５０００がより好ましく、２５０００〜４００００がさらに好ましい。
【００４０】
変性エポキシ樹脂のガラス転移温度としては、塗料化する際の溶解性と塗膜強度の観点から、５０〜９５℃が好ましく、６０〜８０℃がより好ましく、６５〜７５℃がさらに好ましい。
【００４１】
なお、本明細書においてガラス転移温度を測定する方法としては、例えば、差走査熱量計「ＤＳＣ−６０」（株式会社島津製作所製）を用いて、試料を測定カップにとり、真空吸引して完全に溶剤を除去した後、３℃／分の昇温速度で−１００℃〜＋１００℃の範囲で熱量変化を測定する方法がある。
【００４２】
ポリアミドアミン樹脂及びエポキシ樹脂の固形分含有量は、プライマー塗料全体に対して、合計で５〜５０質量％が好ましく、合計で１０〜３０質量％がより好ましく、合計で１０〜２０質量％がさらに好ましい。
ポリアミドアミン樹脂及びエポキシ樹脂の合計の固形分含有量が、プライマー塗料全体に対して５質量％以上であると、発泡防止効果及び被塗物への付着性が良好となるため好ましく、５０質量％以下であると、作業性と研磨性が良好となるため好ましい。
【００４３】
ポリアミドアミン樹脂及びエポキシ樹脂の固形分配合比は、ポリアミドアミン樹脂の質量：エポキシ樹脂の質量比として、３：７〜７：３が好ましく、より好ましくは３：７〜６：４、さらに好ましくは４：６〜６：４である。
ポリアミドアミン樹脂の質量：エポキシ樹脂の質量比が前記範囲であると、発泡防止効果と被塗物への付着性のバランスが良好となるため好ましい。
【００４４】
（顔料）
本発明で使用するプライマー塗料は、さらに、顔料を含有してもよい。顔料としては、体質顔料、防錆顔料、着色顔料等が挙げられる。
【００４５】
体質顔料としては、例えば、タルク、炭酸カルシウム、シリカ、クレー、カオリン、バリタ、硫酸バリウム、炭酸バリウム、アルミナホワイト等が挙げられる。
これらの中でも、厚膜塗装と塗膜研磨性の観点から、タルク、炭酸カルシウム、シリカが好ましい。
【００４６】
防錆顔料としては、例えば、トリポリリン酸アルミニウム、リンモリブデン酸アルミニウム、酸化亜鉛、酸化ビスマス、水酸化ビスマス、ジブチル錫オキサイド、ジオクチル錫オキサイド等の有機錫化合物等が挙げられる。
これらの中でも、防食性付与の観点から、トリポリリン酸アルミニウムが好ましい。
【００４７】
着色顔料としては、例えば、酸化チタン、チタン白、モリブデン酸亜鉛、モリブデン酸カルシウム、カーボンブラック、黒鉛（グラファイト）、鉄黒（アイアンブラック）、紺青、群青、コバルトブルー、銅フタロシアニンブルー、インダンスロンブルー、黄鉛、合成黄色酸化鉄、透明べんがら、ビスマスバナデート、チタンイエロー、亜鉛黄（ジンクエロー）、モノアゾイエロー、オーカー、モノアゾイエロー、ジスアゾ、イソインドリノンイエロー、金属錯塩アゾイエロー、キノフタロンイエロー、ベンズイミダゾロンイエロー、べんがら、透明べんがら、モノアゾレッド、モノアゾレッド、無置換キナクリドンレッド、アゾレーキ（Ｍｎ塩）、キナクリドンマゼンダ、アンサンスロンオレンジ、ジアンスラキノニルレッド、ペリレンマルーン、キナクリドンマゼンダ、ペリレンレッド、ジケトピロロピロールクロムバーミリオン、塩素化フタロシアニングリーン、臭素化フタロシアニングリーン、ピラゾロンオレンジ、ベンズイミダゾロンオレンジ、ジオキサジンバイオレット、ペリレンバイオレット等が挙げられる。
これらの中でも、汎用下塗塗料の色目として白色又はグレーが主要な塗色であるので、酸化チタンが好ましい。
【００４８】
顔料の含有量は、十分な発泡防止効果を得る観点及び塗料の色彩などを形成する観点から、ポリアミドアミン樹脂及びエポキシ樹脂の固形分合計１００質量部に対して、好ましくは１５０〜３１０質量部（固形分）、より好ましくは１５０〜２２０質量部（固形分）、さらに好ましくは１８０〜２００質量部（固形分）である。
【００４９】
（添加剤）
本発明で使用するプライマー塗料は、さらに、その他の添加剤を含有してもよい。
その他の添加剤としては、例えば、分散剤、沈降防止剤及び表面調整剤等が挙げられる。
【００５０】
添加剤の含有量は、塗料の性能を向上させる観点から、ポリアミドアミン樹脂及びエポキシ樹脂の固形分合計１００質量部に対して、好ましくは０．５〜１０質量部（固形分）、より好ましくは０．５〜８質量部（固形分）、さらに好ましくは０．５〜５質量部（固形分）である。
【００５１】
（溶剤）
本発明で使用するプライマー塗料は、上記成分等を溶剤に分散及び／又は溶解させて得ることができる。
溶剤としては、例えば、芳香族系溶剤、エーテルアルコール系溶剤、ケトン系溶剤、アルコール系溶剤、炭化水素系溶剤、エステル系溶剤等が挙げられる。
【００５２】
芳香族系溶剤としては、例えば、トルエン、キシレン、スワゾール１０００（コスモ石油株式会社製、商品名、高沸点石油系溶剤）等が挙げられる。
【００５３】
エーテルアルコール系溶剤としては、例えば、エチレングリコールモノエチルエーテル、エチレングリコールモノブチルエーテル、ジエチレングリコールモノブチルエーテル等が挙げられる。
【００５４】
ケトン系溶剤としては、例えば、メチルエチルケトン、ジイソブチルケトン、メチルイソブチルケトン、メチルアミルケトン、シクロヘキサノン等が挙げられる。
【００５５】
アルコール系溶剤としては、例えば、メタノール、エタノール、イソプロパノール、ｎ−ブタノール、ｓｅｃ−ブタノール、イソブタノール等が挙げられる。
【００５６】
炭化水素系溶剤としては、例えば、ヘプタン、トルエン、オクタン、ミネラルスピリット等が挙げられる。
【００５７】
エステル系溶剤としては、例えば、酢酸エチル、酢酸ｎ−ブチル、酢酸イソブチル、エチレングリコールモノメチルエーテルアセテート、ジエチレングリコールモノブチルエーテルアセテート等が挙げられる。
【００５８】
これらの中でも、ポリアミドアミン樹脂及びエポキシ樹脂に対する溶解性の観点から、エーテルアルコール系溶剤またはケトン系溶剤が含まれていることが好ましい。
【００５９】
溶剤の含有量は、貯蔵安定性及び塗装作業性の観点から、ポリアミドアミン樹脂及びエポキシ樹脂の固形分合計１００質量部に対して、好ましくは１００〜４００質量部（固形分）、より好ましくは１００〜３００質量部（固形分）、さらに好ましくは２００〜３００質量部（固形分）である。
【００６０】
本発明で使用するプライマー塗料は、ポリアミドアミン樹脂及びエポキシ樹脂、所望により顔料やその他の添加剤等を溶剤中で混合、撹拌させて得ることができる。
【００６１】
［プライマー塗膜形成方法］
本発明のプライマー塗膜は、被塗物に、本発明のプライマー塗料を塗装することにより形成することができる。
【００６２】
上記プライマー塗料の塗装方法としては、ハケ塗り、スプレー塗装、各種コーター塗装、静電塗装等の一般的な方法を用いることができる。
【００６３】
プライマー塗料の塗装は、乾燥膜厚で２０μｍより大きく６０μｍ以下となるように行われ、好ましくは３０〜５０μｍ、より好ましくは３０〜４０μｍである。
乾燥膜厚が２０μｍ以下であると、薄すぎて発泡を防止することができない。また、乾燥膜厚が６０μｍより大きいと、内部応力過剰による付着性低下の懸念があるため、不適である。
【００６４】
なお、本明細書において、プライマー塗料の乾燥膜厚は、被塗物にプライマー塗料を塗布後、例えば、Ｋ  ５６００−１−７：２０１４  ５．５に準拠し、８０℃で３０分乾燥させた塗膜を電磁誘導式膜厚測定機（株式会社ケツト科学研究所製  ＬＺ−２００Ｊ）を用いることによって測定できる。
【００６５】
プライマー塗膜は加熱によって強制乾燥させることができ、その際の温度は４０〜１８０℃が好ましく、５０〜１２０℃がより好ましく、６０〜８０℃がさらに好ましい。
【００６６】
強制乾燥させる際の乾燥時間は５〜１２０分が好ましく、１０〜４０分がより好ましく、２〜３０分がさらに好ましい。乾燥時間が短すぎると十分に乾燥させることができず、乾燥時間が長すぎるとプライマー塗膜が変色又は塗膜劣化しやすくなる。
【００６７】
また、プライマー塗膜は常温で乾燥させることもでき、その際の温度は１０〜４０℃が好ましく、１５〜３５℃がより好ましく、２０〜３０℃がさらに好ましい。
【００６８】
常温乾燥させる際の乾燥時間は２〜７２時間が好ましく、４〜４８時間がより好ましく、６〜２４時間がさらに好ましい。乾燥時間が短すぎると十分に乾燥させることができず、乾燥時間が長すぎるとプライマー塗膜が変色又は塗膜劣化しやすくなる。
【００６９】
被塗物にプライマー塗料を塗装する際に、該被塗物が油等の汚染物質で汚染されていなければそのまま塗装してもかまわないが、塗膜との間の付着性、耐食性を改善するために公知の金属表面処理を施すのが望ましい。
公知の表面処理方法としては、リン酸塩系表面処理、クロム酸塩系表面処理、ジルコニウム系表面処理等が挙げられる。
【００７０】
［上塗塗膜］
本発明の複層塗膜形成方法においては、上記プライマー塗膜上に粉体塗料及び溶剤型塗料の少なくとも一方を塗装して上塗塗膜を形成する。
【００７１】
粉体塗料としては、それ自体公知の複層塗膜の上層用粉体塗料を使用することができる。この粉体塗料としては、特に耐候性、加工性等が優れることから熱硬化性アクリル樹脂系粉体塗料、熱硬化性ポリエステル樹脂系粉体塗料を使用することが好ましい。
【００７２】
上記熱硬化性アクリル樹脂系粉体塗料としては、粉体塗装が可能で加熱により硬化する、アクリル樹脂である基体樹脂及びその硬化剤を含有する粉体塗料が挙げられる。例えば、エポキシ基含有アクリル樹脂である基体樹脂にポリカルボン酸架橋剤である硬化剤を配合した粉体塗料（ａ）、水酸基含有アクリル樹脂である基体樹脂にブロックポリイソシアネート架橋剤である硬化剤を配合した粉体塗料（ｂ）等が挙げられる。
【００７３】
上記粉体塗料（ａ）の基体樹脂としては、エポキシ基含有ラジカル重合性不飽和モノマー、ガラス転移温度が４０℃以上の硬質アクリルモノマー及び必要に応じてガラス転移温度が４０℃未満の軟質アクリルモノマー、エポキシ基以外の官能基含有ラジカル重合性不飽和モノマー、その他のラジカル重合性不飽和モノマーを、ラジカル共重合反応させて得られるエポキシ基含有アクリル樹脂を挙げることができる。
この樹脂のエポキシ当量は、通常１２０〜８０００程度である。
【００７４】
上記エポキシ基含有ラジカル重合性不飽和モノマーとしては、例えば、グリシジル（メタ）アクリレート、メチルグリシジル（メタ）アクリレート等を、ガラス転移温度が４０℃以上の硬質アクリルモノマーとしては、例えば、メチルメタクリレート、エチルメタクリレート、ｉｓｏ−ブチルメタクリレート、ｔｅｒｔ−ブチルメタクリレート、ｔｅｒｔ−ブチルアクリレート等を、ガラス転移温度が４０℃未満の軟質アクリルモノマーとしては、例えば、メチルアクリレート、エチルアクリレート、ｎ−ブチルメタクリレート、ｉｓｏ−ブチルアクリレート、２−エチルヘキシル（メタ）アクリレート、ステアリルメタクリレート等を、エポキシ基以外の官能基含有ラジカル重合性不飽和モノマーとしては、例えば、ヒドロキシエチル（メタ）アクリレート、ヒドロキシプロピル（メタ）アクリレート等を、その他のラジカル重合性不飽和モノマーとしては、例えば、スチレン、ビニルトルエン、α−メチルスチレン、（メタ）アクリロニトリル、（メタ）アクリルアミド等を、それぞれ挙げることができる。
【００７５】
また、上記ポリカルボン酸架橋剤としては、例えば、アジピン酸、アゼライン酸、ドデカン二酸、無水アジピン酸、無水トリメリット酸等を挙げることができる。
【００７６】
上記粉体塗料（ｂ）の基体樹脂としては、水酸基含有ラジカル重合性不飽和モノマー、ガラス転移温度が４０℃以上の硬質アクリルモノマー及び必要に応じてガラス転移温度が４０℃未満の軟質アクリルモノマー、水酸基以外の官能基含有ラジカル重合性不飽和モノマー、その他のラジカル重合性不飽和モノマーを、ラジカル共重合反応させて得られる水酸基含有アクリル樹脂を挙げることができる。
この樹脂の水酸基価は、通常２０〜２００ｍｇＫＯＨ／ｇ程度である。
【００７７】
上記水酸基含有ラジカル重合性不飽和モノマーとしては、例えば、ヒドロキシエチル（メタ）アクリレート、ヒドロキシプロピル（メタ）アクリレート等を、水酸基以外の官能基含有ラジカル重合性不飽和モノマーとしては、例えば、グリシジル（メタ）アクリレート、メチルグリシジル（メタ）アクリレート等を、それぞれ挙げることができる。
【００７８】
上記ガラス転移温度が４０℃以上の硬質アクリルモノマー、ガラス転移温度が４０℃未満の軟質アクリルモノマー、その他のラジカル重合性不飽和モノマーは、前記のとおりである。
【００７９】
また、ブロックポリイソシアネート架橋剤としては、例えば、ヘキサメチレンジイソシアネート、トリメチレンジイソシアネート、イソホロンジイソシアネート、水素添加キシリレンジイソシアネート等の脂肪族又は脂環族ポリイソシアネート化合物のイソシアネート基を、フェノール類、ラクタム類、アルコール類、オキシム類等のブロック剤によりブロックしたものを挙げることができる。
【００８０】
上記粉体塗料（ａ）又は（ｂ）における基体樹脂と硬化剤の配合割合は、通常、基体樹脂１００質量部（固形分）に対して硬化剤が１０〜１００質量部（固形分）の範囲が好適である。
【００８１】
また、上記熱硬化性ポリエステル樹脂系粉体塗料としては、粉体塗装が可能で加熱により硬化する、水酸基含有ポリエステル樹脂である基体樹脂にブロックポリイソシアネート架橋剤である硬化剤を配合した粉体塗料（ｃ）等が挙げられる。
【００８２】
該粉体塗料（ｃ）の基体樹脂としては、例えば、芳香族又は脂環族ジカルボン酸と２価アルコール、必要に応じてモノカルボン酸、３価以上のカルボン酸、３価以上のアルコールとを反応させて得られる水酸基含有ポリエステル樹脂を挙げることができる。
この樹脂の水酸基価は、通常約２０〜３００ｍｇＫＯＨ／ｇである。
【００８３】
上記の芳香族又は脂環族ジカルボン酸としては、例えば、（無水）フタル酸、イソフタル酸、テレフタル酸、イソフタル酸ジメチル、テレフタル酸ジメチル、ヘキサヒドロ（無水）フタル酸、テトラヒドロ（無水）フタル酸等を、２価アルコールとしては、例えば、（ポリ）エチレングリコール、（ポリ）プロピレングリコール、ブチレングリコール、ネオペンチルグリコール、１，６−ヘキサンジオール、ジメチルプロピオン酸等を、モノカルボン酸としては、例えば、安息香酸等を、３価以上のカルボン酸としては、例えば、（無水）トリメリット酸等を、３価以上のアルコールとしては、例えば、トリメチロールエタン、トリメチロールプロパン、グリセリン、ペンタエリスリトール等を、それぞれ挙げることができる。ブロックポリイソシアネート架橋剤は、前記の通りである。
【００８４】
上記粉体塗料（ｃ）における基体樹脂と硬化剤との配合割合は、通常、基体樹脂１００質量部（固形分）に対して硬化剤が約１０〜１００質量部（固形分）、好ましくは約１５〜８０質量部（固形分）の範囲が好適である。
【００８５】
溶剤型塗料としては、特に制限なしに従来から公知のものを使用でき、例えば、溶剤型アクリル樹脂系塗料、溶剤型ポリエステル樹脂系塗料、溶剤型ウレタン樹脂系塗料、溶剤型アルキッド樹脂系塗料等が挙げられ、各種塗料に用いる硬化剤はメラミン樹脂、イソシアネート樹脂、ブロックイソシアネート樹脂、カルボジイミド樹脂等が挙げられる。
【００８６】
［上塗塗膜の形成方法］
粉体塗料及び溶剤型塗料の少なくとも一方の塗装方法としては、ハケ塗り、スプレー塗装、各種コーター塗装、静電塗装等の一般的な方法を用いることができる。
【００８７】
粉体塗料の塗装は、塗膜外観と性能の観点から、好ましくは乾燥膜厚で５０〜９０μｍとなるように行われ、より好ましくは６０〜８０μｍ、さらに好ましくは６０〜７０μｍとなるように行われる。
また、溶剤型塗料の塗装は、塗膜外観と性能の観点から、好ましくは乾燥膜厚で１５〜５０μｍとなるように行われ、より好ましくは２０〜４０μｍ、さらに好ましくは２０〜３０μｍとなるように行われる。
【００８８】
なお、本明細書において、粉体塗料及び溶剤型塗料の少なくとも一方の乾燥膜厚とは、被塗物に粉体塗料及び溶剤型塗料の少なくとも一方を塗布後、Ｋ  ５６００−１−７：２０１４  ５．５に準拠し、８０℃で３０分乾燥させた塗膜を電磁誘導式膜厚測定機（株式会社ケツト科学研究所製  ＬＺ−２００Ｊ）を用いることによって測定された値を意味する。
【００８９】
粉体塗料を乾燥させる際の温度は、１５０〜２００℃が好ましく、１６０〜１９０℃がより好ましく、１７０〜１８０℃がさらに好ましい。
粉体塗料の乾燥時間は、５〜４０分が好ましく、１０〜３０分がより好ましく、１５〜２０分がさらに好ましい。
【００９０】
また、焼付タイプの溶剤型塗料を乾燥させる際の温度は、１００〜１８０℃が好ましく、１２０〜１６０℃がより好ましく、１３０〜１５０℃がさらに好ましい。
焼付タイプの溶剤型塗料の乾燥時間は、５〜４０分が好ましく、１０〜３０分がより好ましく、１５〜２０分がさらに好ましい。
【００９１】
さらに、常温乾燥タイプの溶剤型塗料を乾燥させる際の温度は、５０〜１２０℃が好ましく、６０〜９０℃がより好ましく、７０〜８０℃がさらに好ましい。
常温乾燥タイプの溶剤型塗料の乾燥時間は、１０〜１２０分が好ましく、２０〜６０分がより好ましく、２５〜４０分がさらに好ましい。
【００９２】
本発明では、上塗塗膜の上に、クリヤ塗料によってクリヤコート層が形成されていてもよい。
クリヤ塗料は、上塗塗膜を保護し、さらに上塗塗膜がプライマー塗膜全面に形成されていない場合には、プライマー塗膜をも保護するためのものであり、溶剤型塗料、水系塗料、粉体塗料など制限なく使用することができる。
クリヤ塗料は、ハケ塗り、スプレー塗装、各種コーター塗装、静電塗装等の一般的な方法を用いることができる。
【００９３】
クリヤコート層の厚さは、通常、乾燥膜厚で１０〜５０μｍ、好ましくは２０〜４５μｍである。
クリヤ塗料の硬化条件は、クリヤ塗料が硬化する条件から適宜設定できる。
【００９４】
また、上塗塗膜の仕上がり状態をチェックし、仕上がり不良となっている部分があればサンディング等により上塗塗膜を補修することができる。
【００９５】
その結果、下地が透けて周囲と色味が異なる等、ダメージの程度が大きい場合に再度、同塗装仕様による塗装が行なわれる。このとき、ダメージ部分が目立つ部分である場合は全面塗装、目につきにくい部分であればダメージ部分のみに行なう部分塗装となる。部分塗装の場合は、補修上塗塗膜の焼付けは通常行なわれている既知の方法、例えば、赤外線照射加熱により、補修上塗塗膜の硬化が行なわれる。
【実施例】
【００９６】
以下に実施例を挙げ、本発明を具体的に説明するが、本発明は何らこれらに限定されるものではない。
なお、以下の実施例において、「部」とあるのは、「質量部（固形分）」を意味する。
【００９７】
［実施例１］
（プライマー塗膜の形成）
表１に示すポリアミドアミン樹脂、エポキシ樹脂、顔料、添加剤及び溶剤を、表１に示す配合割合（質量部）で混合し、顔料粗粒子の粒子径が３０μｍ以下となるまで顔料分散を行ってプライマー塗料を製造した。
【００９８】
なお、ポリアミドアミン樹脂としては表４に記載のものを、エポキシ樹脂としては表５に記載のものを、添加剤としては楠本化成株式会社製ディスパロンＮＳ−３０を、芳香族系溶剤としては丸善石油株式会社製キシレンを、エーテルアルコール系溶剤としてはＫＨネオケム株式会社製アーコソルブＰＭを、ケトン系溶剤としては三菱ケミカル株式会社製シクロヘキサノンを、アルコール系溶剤としてはＪＮＣ株式会社製ブタノールを使用した。
【００９９】
得られたプライマー塗料を、１５０ｍｍ×７０ｍｍの亜鉛溶射鋼板上にエアスプレー塗装することによって乾燥膜厚で３０〜４０μｍになるように塗布した。
その後、温度８０℃及び湿度５％ＲＨの雰囲気中で３０分間乾燥してプライマー塗膜を形成した。
【０１００】
（複層塗膜の形成）
得られたプライマー塗膜上に、熱硬化性ポリエステル樹脂系粉体塗料（商品名：ニッシンパウダー７８４−０４１ホワイト、久保孝ペイント株式会社製）を静電塗装することによって乾燥膜厚で６０〜７０μｍになるように塗布した。
その後、温度１８０℃及び湿度５％ＲＨの雰囲気中で２０分間乾燥して複層塗膜を形成した。
【０１０１】
〔評価試験〕
（発泡防止効果）
得られた複層塗膜上に５ｍｍ×５ｍｍのマスが１００マスある碁盤目を重ねたとき、発泡跡が何マスにあるかを目視にて確認し、複層塗膜の発泡状態を下記基準にて評価した。結果を表１に示す。
なお、下記基準でＳ、Ａ及びＢの複層塗膜を、発泡による外観不良を防止できていると判断した。
【０１０２】
Ｓ：発泡跡を確認したマスの数が０〜３マスであった。
Ａ：発泡跡を確認したマスの数が４〜９マスであった。
Ｂ：発泡跡を確認したマスの数が１０〜２９マスであった。
Ｃ：発泡跡を確認したマスの数が３０〜１００マスであった。
【０１０３】
（付着性）
ＪＩＳ  Ｋ５６００−５−６：１９９９に規定された碁盤目試験（カットの間隔：２ｍｍ）を実施し、プライマー塗膜の亜鉛溶射鋼板に対する付着性を下記基準にて評価した。結果を表１に示す。
【０１０４】
○：試験結果が分類０〜１であった。
×：試験結果が分類２〜５であった。
【０１０５】
（塗膜硬度）
ＪＩＳ  Ｋ５６００−５−４：１９９９に規定された鉛筆法により、複層塗膜の鉛筆硬度を測定した。結果を表１に示す。
【０１０６】
（耐湿性）
ＪＩＳ  Ｋ５６００−７−２：１９９９に規定された湿潤試験（連続結露法）を、試験片の位置の温度５０℃及び相対湿度９８％の条件下で５００時間実施後、複層塗膜の膨れの有無により、複層塗膜の耐湿性を下記評価基準にて評価した。結果を表１に示す。
【０１０７】
○：複層塗膜に膨れがなかった。
△：複層塗膜全体中、膨れが発生した部分の面積が０．１％以上２％未満であった。
×：複層塗膜全体中、膨れが発生した部分の面積が２％以上であった。
【０１０８】
（湿潤試験後の付着性）
上記湿潤試験を行った後、ＪＩＳ  Ｋ５６００−５−６：１９９９に規定された碁盤目試験（カットの間隔：２ｍｍ）を実施し、プライマー塗膜の亜鉛溶射鋼板に対する付着性を下記基準にて評価した。結果を表１に示す。
【０１０９】
○：試験結果が分類０〜１であった。
×：試験結果が分類２〜５であった。
【０１１０】
［実施例２〜１８、比較例１〜３］
ポリアミドアミン樹脂、エポキシ樹脂、顔料、添加剤及び溶剤の種類及び配合量を下記表１〜３に示すとおりとした以外は、実施例１と同様に試験した。ただし、比較例１〜３においては、発泡防止効果を評価する試験のみを行った。結果を下記表１〜３に示す。
なお、ポリアミドアミン樹脂は表４に記載のものを使用し、エポキシ樹脂は表５又は表６に記載のものを使用した。
【０１１１】
［比較例４］
亜鉛溶射鋼板上に塗布したプライマー塗料の乾燥膜厚を１５〜２０μｍとした以外は、実施例１と同様に試験した。結果を下記表３に示す。
【０１１２】
【表１】
2019126765.tif 000002
【０１１３】
【表２】
2019126765.tif 000003
【０１１４】
【表３】
2019126765.tif 000004
【０１１５】
【表４】
2019126765.tif 000005
【０１１６】
【表５】
2019126765.tif 000006
【０１１７】
【表６】
2019126765.tif 000007
【０１１８】
［実施例１９〜２３］
プライマー塗膜上に塗布する上塗塗料、上塗塗膜の乾燥条件を下記表７に示すとおりとした以外は、実施例１と同様に試験した。結果を下記表７に示す。
【０１１９】
【表７】
2019126765.tif 000008
【０１２０】
［実施例２４、２５］
プライマー塗膜を形成する際の温度を常温（２０℃）とし、乾燥時間を下記表８に示すとおりとした以外は、実施例１と同様に試験した。結果を下記表８に示す。
【０１２１】
【表８】
2019126765.tif 000009
【０１２２】
以上より、本発明の複層塗膜形成方法により形成された複層塗膜は、発泡による外観不良を防止するだけでなく、プライマー塗膜の亜鉛溶射鋼板に対する付着性、複層塗膜の硬度及び複層塗膜の耐湿性にも優れることが分かった。